(57)【要約】  【課題】  人工イ草を用いてなる畳表の欠点であるベト付き感を解消し、かつ、人工イ草の特長である水洗容易、耐摩耗性良好で色調変化がないこと等という利点を合わせもち、畳表等のインテリア材として好適な織地を提供する。  【解決手段】  経糸及び緯糸に異なる糸条を用いた交織織地であって、経糸として、紡績糸若しくはフィラメント糸に熱可塑性樹脂若しくは発泡熱可塑性樹脂が被覆された線状体を用い、かつ、緯糸として、天然繊維及び／又は合成繊維からなる５５０〜１１０００ｄｔｅｘの太繊度糸条を用いてなる交織織地である。【選択図】  図３
2006183161.tif 000002
【特許請求の範囲】
【請求項１】
経糸及び緯糸に異なる糸条を用いた交織織地であって、経糸として、紡績糸若しくはフィラメント糸に熱可塑性樹脂若しくは発泡熱可塑性樹脂が被覆された線状体を用い、かつ、緯糸として、天然繊維及び／又は合成繊維からなる５５０〜１１０００ｄｔｅｘの太繊度糸条を用いてなる交織織地。
【請求項２】
緯糸の織り密度が、１０〜２５本／インチである請求項１記載の交織織地。
【請求項３】
緯糸を構成する太繊度糸条が、天然繊維、捲縮繊維及び短繊維のうちの１種以上から構成される糸条である請求項１又は２に記載の交織織地。
【請求項４】
経糸を構成する線状体の直径が０．３３〜３．３mmである請求項１〜３のいずれかに記載の交織織地。
【請求項５】
経糸を構成する線状体が、発泡倍率が１．０２〜２倍の発泡熱可塑性樹脂で被覆された線状体である請求項１〜４のいずれかに記載の交織織地。
【請求項６】
請求項１〜５のいずれかに記載の交織織地からなるインテリア材。
【請求項７】
請求項１〜５のいずれかに記載の交織織地の裏面側にバッキング材を重ねてなる敷物。
【請求項８】
請求項１〜５のいずれかに記載の交織織地の裏面側に畳用骨材を重ねてなる人工畳。
【発明の詳細な説明】
【技術分野】
【０００１】
本発明は、イ草類似の線状体と太繊度糸条とからなり、畳的な外観や感触と繊維的な感触とを併せ持ち、特に敷物等のインテリア材として好適な交織織地に関するものである。
【背景技術】
【０００２】
天然イ草を畳表に用いてなる畳は、四季のある日本の風土に合った好適なものであり、長年にわたって使用されてきている。その反面、イ草は、セルロースを主成分とする天然繊維であるため、摩耗性などの耐久性が劣り、また、吸水や吸湿によるカビの発生、腐敗等が生じ易いという欠点を有するものであった。
【０００３】
更に、天然イ草は、長さに限界があり、例えば、ホテル、旅館、料亭等の廊下に敷く畳は、異寸法の製畳品を敷き込むことになり、必然的に畳どうしの間に隙間等が出来易いという、材料自身から生ずる限界点を有するものであった。
【０００４】
このような、状況下にあって、近年、天然イ草の代替品が数多く商品化されてきている。例えば、ポリプロピレン樹脂製の独立発泡型線状体からなる人工イ草は、既に２０〜３０年前から商品化されている。例えば、熱可塑性樹脂よりなるテープ状体を加熱部材中に通過させ、該テープ状体を溶融して表面に溶融被膜を形成して、人工イ草を製造する方法が提案されている（特許文献１参照）。更に、熱可塑性樹脂からなるフィルムが無秩序に折畳まれた内部層を樹脂塗膜で被覆した人工イ草が提案されている（特許文献２参照）。
【０００５】
これらの人工イ草や天然イ草は、緯糸として用いられ、糸引織や双目織に織られて畳表とされ、畳の製造に供されている。この畳表は、イ草を緯糸に用い、経糸が全く表面に出ないように緯糸のイ草を密に織り込んで製造されるものであり、図４（引目織の畳表の平面図）に示すように、表面は緯糸のイ草（３２）で覆われているので、畳表の外観や感触は、緯糸に用いたイ草材の外観や感触に依存する。
【０００６】
そこで、人工イ草の外観や感触を天然イ草に近づけるために前述したような工夫が重ねられ、一見すると天然イ草畳と殆ど遜色無いものであって、しかも、吸湿性や色調変化が無く、耐摩耗性に優れケバ立ちが少ないという人工イ草特有の特長をもつ人工イ草も開発されている。
しかし、人工イ草を用いた畳表は、人工イ草表面が合成樹脂であるので、合成樹脂特有のベト付き感は十分に解消することができていない。
【０００７】
【特許文献１】特開平１−９２４４３号公報
【特許文献２】特許第３１４９５５１号公報
【発明の開示】
【発明が解決しようとする課題】
【０００８】
本発明は、人工イ草を用いてなる畳表の欠点であるベト付き感を解消し、かつ、人工イ草の特長である水洗容易、耐摩耗性良好で色調変化がないこと等という利点を合わせもち、畳表等のインテリア材として好適な織地を提供することを、主たる目的とする。
【課題を解決するための手段】
【０００９】
その目的を達成するため、本発明の交織織地は、経糸及び緯糸に異なる糸条を用いた交織織地であって、経糸として、紡績糸若しくはフィラメント糸に熱可塑性樹脂若しくは発泡熱可塑性樹脂が被覆された線状体を用い、かつ、緯糸として、天然繊維及び／又は合成繊維からなる５５０〜１１０００ｄｔｅｘの太繊度糸条を用いてなることを特徴とするものである。
【００１０】
即ち、本発明の交織織地は、紡績糸若しくはフィラメント糸に熱可塑性樹脂若しくは発泡熱可塑性樹脂が被覆された線状体という人工イ草を、緯糸ではなく経糸として用い、かつ、緯糸として繊維からなる太繊度糸条を用いるものである。そして、このような織物構成とすることによって、緯糸の太繊度糸条が織地の表面に表れ、その太繊度糸条による外観、感触を併せ持つユニークな畳表風の交織織地とすることができるのである。
【発明の効果】
【００１１】
本発明の交織織地は、人工イ草用の線状体を経糸に用いているが、併用した繊維太繊度糸条が表面に表れているので、ベタ付き感を解消することができる。しかも、緯糸に用いる繊維太繊度糸条の種類や織り方を変えることにより、表面に種々の特性や模様を付与することができるので、人工畳表的な織地でありながら、色調、模様、感触等の外観や風合を任意に設計することができ、意匠性の高いインテリア素材とすることができる。また、緯糸として水洗可能な繊維を用いることにより、水洗可能な織地とすることができる。
【００１２】
また、本発明の交織織地を表面素材に用いた人工畳や敷物は、ベタ付き感のない良好な風合いのものとなるので人工畳の問題点を容易に解消でき、水洗い性や耐摩耗性にも優れた人工畳や敷物の製造も可能となる。
【発明を実施するための最良の形態】
【００１３】
本発明の交織織地は、経糸及び緯糸に異なる糸条を用いた交織織地である。そして、その経糸として、紡績糸若しくはフィラメント糸に熱可塑性樹脂若しくは発泡熱可塑性樹脂が被覆された線状体を用い、かつ、緯糸として、天然繊維及び／又は合成繊維からなる５５０〜１１０００ｄｔｅｘの太繊度糸条を用いる。
【００１４】
経糸として用いる線状体は、内部芯材層と被膜樹脂層とからなるものであって、内部芯材層は紡績糸若しくはフィラメント糸から構成される。この線状体は、例えば、図１（横断面図）に示すように、内部芯材層（１）と、その周りを取り囲む被膜樹脂層（２）とから構成される。この内部芯材層（１）と被膜樹脂層（２）とは極力接着していることが好ましいが、接着してなくてもよい。
【００１５】
内部芯材層（１）を構成する紡績糸またはおよびフィラメント糸は、綿糸、羊毛糸、蚕糸、ポリオレフィン糸、ポリアミド糸、ポリエステル糸、アクリル糸等の、天然繊維や合成繊維からなる糸条であり、これら繊維の単一糸条でも、任意の割合で混紡された糸条でもよい。この内部芯材層（１）用に供する糸条は、糸径が０．３〜３ｍｍであることが好ましく、さらに０．７〜２ｍｍで好ましく、特に１．０〜１．５ｍｍが好ましい。この糸径が０．３ｍｍ未満であると線状体を製造する工程において芯材糸切れが生じ易くなり、また、３ｍｍを超えると延伸工程での自由度が阻害されるので好ましくない。
【００１６】
また、この糸条は、重さが０．０５〜１ｇ／ｍであることが好ましく、さらに望ましくは０．１〜０．３ｇ／ｍである。これら糸径や重さは、本発明において経糸として用いる場合の製織性や加工性（製畳性）等の点から好適である。
【００１７】
また、内部芯材層の周りを被覆する被膜樹脂層（２）は、例えば、ポリオレフィン系樹脂、ポリオレフィン系共重合体、ポリアミド樹脂、ポリエステル系樹脂、ポリオレフィン系エラストマー、ポリアミド系エラストマー、ポリエステル系エラストマー、アクリル系樹脂、酢酸ビニル系樹脂等の熱可塑性樹脂から構成され、これら樹脂からなる発泡された樹脂層であってもよい。
【００１８】
特に、柔軟性、耐久性の観点からは、エラストマー系樹脂が望ましいが、汎用的には、ポリオレフィン系共重合体樹脂や、それからなる発泡樹脂が好適である。
【００１９】
被膜樹脂層（２）の塗膜厚みは、内部芯材層（１）を構成する繊維糸の形状、例えば、紡績糸、マルチフィラメント糸、モノフィラメント糸の状態により、変動し、均一な塗膜厚みにはなり難いが、線状体の直径（平均値）が０．３３〜３．３ｍｍ程度となるように、可能な限り均一化して塗膜を形成することが好ましい。被膜樹脂層が形成された線状体（３）の断面構造は円形や楕円に近い略円形形状であればよく、例えば、外形が不規則な凹凸を有し、フリーハンドで描いた円のような不定形のものであってもよい。
【００２０】
被膜樹脂層を設けてなる線状体（３）は、その線径（直径）が０．３３〜３．３ｍｍであることが好ましく、さらに０．８〜１．８ｍｍが好ましい。また、その重さは、０．２〜５ｇ／ｍであることが好ましく、より望ましくは０．４〜１．０ｇ／ｍの範囲にある。この範囲が製織面から好適である。この線径が０．３３ｍｍ未満であると畳表用の製織機では線状体供給が困難となり、また、３．３ｍｍを超えると織り目での山と谷との距離が大きくなりすぎて塵埃等が溜まり易くなるので好ましくない。
【００２１】
また、被膜樹脂層を設けてなる線状体（３）において、被覆樹脂層（２）と内部芯材層（１）との重量比は７／３〜８／２であることが好ましい。
【００２２】
内部芯材層の周りを被膜樹脂層を形成して線状体を製造するには、特許第３１４９５５１号の明細書に記載した樹脂被覆方法を利用すればよい。
例えば、図２に示すような工程で樹脂被覆を行い、線状体を製造することができる。
【００２３】
即ち、内部芯材層を構成する紡績糸又はフィラメント糸は、パッケージ（１１）から供給される。一軸又は二軸の押出機のような樹脂溶融押出機（１２）から溶融樹脂が口金（１３）（例えば、プロファイルやパイプ口金）に供給され、内部心材層用の糸の周りを被覆する。口金を出た線状体は、水冷又は空冷により冷却され、必要に応じて延伸される（冷却槽（１４）、延伸槽（１５））。続いてアニル炉（１６）を通過し、線状体３が作製される。その後、巻き取られるか、又は、所定長さに切断される。
【００２４】
この工程において、樹脂押出機とプロファイル口金またはパイプ口金とを組み合わせた装置によって樹脂被覆を行うことにより、途膜厚みや線状体太さをより均一にできる利点があり、さらに、口金の構造を変えることにより、任意の表面構造とすることができる。例えば、口金の樹脂流れの表面に縦筋の凹凸を付与した口金を用いると、塗膜面に縦筋状の模様が付与された線状体を製造することが出来る。
【００２５】
被覆樹脂層（２）が発泡熱可塑性樹脂で構成される場合には、その発泡倍率が１．０２〜２倍であることが好ましい。この場合には、熱可塑性樹脂に発泡剤を含有させた樹脂組成物を使用すればよい。この発泡剤としては熱分解型発泡剤、例えば、アゾジカルボンアミド、重曹、ジニトロソペンタメチレンテトラミン、パラトルエンスルフォニルヒドラジド等を使用することができる。その添加量は、その発泡剤の分解ガス量にもよるが、一般的には、樹脂に対して０．２〜１重量％程度の範囲で使用すればよい。
【００２６】
また、被覆樹脂層（２）を形成する熱可塑性樹脂に、無機質の充填剤を配合して、イ草的な風合を高めてもよい。かかる無機質充填剤としては、例えば、炭酸カルシュウム、酸化チタン、水酸化マグネシュウム、ステアリン酸マグネシュウム等の金属石鹸が使用できるが、なかでも、イ草的風合のためには炭酸カルシュウムが特に好ましい。その配合量は、樹脂に対して２〜４０重量％が好ましく、７〜３０重量％がより好ましい。２重量％より少ないとテカリやヌメリ感が観察されイ草的風合とすることが困難である。４０重量％より多いと、押出工程での被覆斑が生じ易く、均一な線径の線状体とすることが難しい。
【００２７】
イ草的風合をもち敷物として好適な線状体とするためには、耐紫外線向上剤、防虫剤、撥水剤、感熱変色性染料、防カビ剤、顔料、酸化劣化防止剤などの各種機能性薬剤を任意に添加してもよい。例えば、耐紫外線性を向上するためには、ベンゾトリアゾール系、ベンゾフェノン系、べンゾエート系等の薬剤が使用出きる。酸化劣化防止のためには、例えば、フェノール系、硫黄系、燐系の酸化防止剤が使用出きる。
【００２８】
なお、本発明の交織織地における経糸は、全て前記した線状体であることが好ましいが、必要に応じ、それ以外の線状体や天然イ草や太繊度糸条等を、所望の特性が得られるのであれば経糸として混用してもよい。
【００２９】
本発明の交織織地においては、緯糸が織地表面に表れることが必要であるので、緯糸として、天然繊維及び／又は合成繊維からなる太繊度糸条を用いる。この緯糸には、木綿、羊毛，蚕糸等の汎用的な天然繊維を用いてもよいし、また、ポリエステル、ポリアミド、ポリプロピレンのような樹脂からなる合成繊維を用いてもよい。また、合成繊維糸を捲縮加工した捲縮加工糸、いわゆるＢＣＦ繊維（バルク繊維）等を使用してもよい。さらにまた、紡績糸、フィラメント糸、撚糸、複合加工糸等でもよい。
【００３０】
この緯糸の太繊度糸条は、糸条繊度が５５０〜１１０００ｄｔｅｘ程度であり、好ましくは１１００〜６７００ｄｔｅｘ、より好ましくは２２００〜４４００ｄｔｅｘである。この糸条繊度が細すぎると、経糸に用いた線状体の剛性に負け、織り目における凹凸が大きく成りすぎる。また、太過ぎると、表面において緯糸が凸状となり、織地の平面性が問題となる。なお、この糸条繊度は、緯糸として用いられるときの糸条繊度である。
【００３１】
本発明の交織織地は、織地表面に緯糸が表れるようにし、この表面に存在する緯糸により、織地表面の意匠性を高め、風合を改善するものであるので、織地表面の意匠性や風合の要求に応じて、用いる繊維の種類、太さ、形状や、糸条の太さや糸構成等を最適化すればよい。例えば、水洗可能な織地とするためには、緯糸として合成繊維を用いることが好ましい。また、柔らかい感触をもつ織地とするためには、緯糸として、捲縮繊維や、綿、羊毛もしくは絹のような天然繊維を用いることが好ましい。さらにまた、緯糸として、色調や材質が異なる複数種の糸条を用い、織地表面に任意の織り模様を形成してもよい。
【００３２】
本発明の交織織地は、所望の意匠性や風合いが得られるのであれば、上記した太繊度糸条以外の糸条を緯糸として混在させてもよい。緯糸として、上記した太繊度糸条とそれ以外の糸条とを用いる場合、上記した太繊度糸条の割合が、緯糸全体の重量の１０％以上を占めることが好ましく、さらに５０％以上を占めることが好ましい。
【００３３】
なお、緯糸を形成する合成繊維は酸化防止剤等の改質剤を含有したものでもよいし、また、改質剤が表面に付着した繊維や糸条であってもよい。この改質剤としては、例えば、耐紫外線向上や酸化劣化防止の観点から、紫外線吸収剤や酸化劣化防止剤が挙げられ、より具体的には、ベンゾトリアゾール系、ベンゾフェノン系、ベンゾエート系等の紫外線防止剤や、フェノール系化合物、硫黄系化合物、隣系化合物系の酸化防止剤が挙げられる。
【００３４】
本発明の交織織地は、前記した線状体を経糸に配し、前記した太繊度糸条を緯糸として製織することにより製造される。この際の織機としては、平田機械製、浅越機械製、中村機械製等の畳表用織機を用いることができる。また、レピアー、ウイルトン、等の織り機によって、平織り、綾織り、斜織り等の織り方で製織することによって製造してもよい。この際、色違いの複数種の線状体を組み合わせて使用してもよいし、また、色や材質等の異なる複数種の太繊度糸条を組み合わせて使用してもよい。また、経糸として前記した線状体の他に、前記したような太繊度糸条を混在させてもよい。
【００３５】
本発明の場合、緯糸に用いた繊維太繊度糸条による、織地表面の外観や風合等の改善効果を高めるためには、緯糸密度がある程度大きいことが好ましく、例えば、１０〜２５本／インチが好ましく、さらに１５〜１８本／インチが好ましい。緯糸密度が低すぎる場合には本発明の効果が不十分となり易い。また、緯糸が太繊度であるので製織するためには緯糸密度をあまり高くすることは困難である。
【００３６】
また、経糸の密度は、経糸に用いる線状体の線径にもよるが、一般的に、１０〜４０本／インチ程度であればよい。
【００３７】
本発明の交編織地は、経糸として色調が異なる複数種の線状体を用いたり、緯糸として色調等が異なる複数種の太繊度糸条を用いたり、また、織り模様をつけたりすることにより、織地表面の意匠性を高めることができる。例えば、経糸として色調の異なる２種の線状体を交互に配列し、織り模様をつけると、図３や図４に示すような外観の交編織地とすることができる。なお、図３、図４は、実際の交編織地を複写した図（平面図）であり、図の上下方向に経糸が、左右方向に緯糸が伸びている。
【００３８】
本発明の交織織地は、イ草に近い太さや剛性をもつ線状体を経糸に用いているので、織地全体は、畳表に近い剛性をもつ。この特性を活かして、人工畳の畳表として使用してもよいし、敷物材として使用してもよい。
【００３９】
人工畳の畳表として使用する場合には、本発明の交織織地を、畳の大きさに応じた寸法に裁断した後、その下側に骨材（例えば、藁床、合成樹脂シートや発泡体）等を重ね合わせて固定し、人工畳を製造すればよい。
【００４０】
また、敷物（カーペット）として使用する場合には、本発明の交織織地の下側に、合成樹脂発泡体、合成樹脂フイルム、不織布、ゴム系樹脂等からなる裏打ち材（バッキング材）を貼り合わせることにより敷物を製造すればよい。
【００４１】
バッキング材として用いる合成樹脂発泡体としては、例えば、独立気泡型ポリオレフィン発泡体が好ましく、より好ましくは、エチレンと酢酸ビニル、アクリル酸エチル等との共重合体からなる発泡体が用いられる。不織布としては、例えば、ポリエステル系、ポリプロピレン系の長繊維や短繊維からなる不織布が使用できるが、より好ましいのは、長繊維からなる不織布である。また、ゴム系樹脂としては、例えば、スチレン／ブタジェンゴム、イソプレンゴム等が使用できる。なお、敷物の用途等によっては、これら以外の素材を裏打ち材（バッキング材）として用いてもよい。
【実施例】
【００４２】
以下、実施例により本発明の交織織地を説明する。
【００４３】
［実施例１、比較例１、２］
ポリエチレンテレフタレート紡績糸（６番手（毛番手）＝１６６０ｄｔｅｘ）の周りに、下記組成からなる樹脂組成物から、溶融押出機及びプロファイル口金を用いて、塗膜を形成して、直径１．１mmの線状体を作製した。この線状体において、被覆樹脂層と内部芯材層との重量比は、０．７５／０．２５であった。
【００４４】
【表１】
2006183161.tif 000003
【００４５】
また、緯糸として、８９０ｄｔｅｘのポリプロピレンＢＣＦ（バルク繊維）糸を４本撚糸し、約３５６０ｄｔｅｘの太繊度糸条を作製した。
【００４６】
上記線状体を、経糸（上糸）６６４本、経糸（下糸）６６４本として整経し、上記太繊度糸条を緯糸として打ち込み、織り巾２ｍの平織り地（経糸１８本／インチ、緯糸１５本／インチ）を製造した（実施例１）。
得られた平織り地の表面は、図３に示す織り目構造を有するものであり、緯糸が織地表面に表れたものであった。
【００４７】
比較例１として、経糸にも緯糸にも、前記した線状体を用いて、実施例１と同じように製織し、平織り地を製造した。
また、比較例２として、前記した線状体を緯糸に用い、経糸として通常の畳表用経糸を用い、緯糸の打ち込み本数４４本／インチで、引目織りで織り、図５に示すような人工畳表を製造した。
【００４８】
得られた平織り地又は人工畳表のそれぞれを、畳表材に用いて、木質ボードの骨材と組み合わせて通常の方法と同様にしてユニット畳（８５０mm角）を作製した。このユニット畳のそれぞれについて、以下の試験を行って評価した。
【００４９】
［製織性］
製織の難易性から次の基準でランク付けする。
○：天然イ草の飛び性と変わらず、製織性は良好である
△：天然イ草の飛び性よりやや劣り、曲がる製織性が難しい
Ｘ：製織出来ない
【００５０】
［製畳性］
畳を製造した時の作業性から次の基準でランク付けする。
○：製畳時の裁断性、イ筋修正性が全く問題無い
△：製畳時の裁断性、イ筋修正性のいずれかに問題がある
Ｘ：製畳出来ない
【００５１】
［耐汚れ性］
畳表面にラー油を滴下した後、綿布で拭き取り、その時の汚れ程度を観察する。      ○：ラー油が殆ど残らない
Ｘ：僅かにラー油色が着く
【００５２】
［耐摩耗性］
学研製の耐摩耗テスト器で４００番サンドペーパーで往復擦りし、線状体のケバ立ちを観察する。
○：殆どケバ立ちが無い
Ｘ：羽毛状のケバ立ちが起こる。
【００５３】
［ベト付き感］
２０人の女性が手のひらで畳表面を触り、ベト付き感の有無を判定した。
【００５４】
【表２】
2006183161.tif 000004
【００５５】
本発明の交織織地を畳表材として用いたユニット畳は、ベト付き感が全く観察されず、しかも、汚れ性、耐摩耗性等は従来の人工畳（比較例２）と同様に良好であった。
一方、比較例１の織地や比較例２の人工畳表の場合は、耐汚れ性、耐摩耗性は優れているが、ベト付き感が強く感触が劣るものであった。
【００５６】
［実施例２および比較例３］
目付量０．２５ｇ／ｍのポリプロピレン樹脂モノフィラメント糸の周りに、吸熱ピーク温度１１５℃のホットメルト型接着剤を塗布し、その周りに、実施例１で用いたと同じ樹脂組成からなる樹脂組成物から、溶融押出機及びプロファイル口金を用いて、塗膜を形成し、塗膜厚み２１０μ、平均線径が１．１mm、平均目付量０．６５ｇ／ｍの線状体を作製した。この線状体において、被覆樹脂層と内部芯材層との重量比は、０．８／０．２であった。
【００５７】
この線状体を経糸にし、緯糸として、ポリアミドＢＣＦ繊維糸（６０００ｄｔｅｘ）を用い、レピア織機を用いて製織した。得られた交織織地は、経糸１８本／インチ、緯糸１４本／インチであった。
【００５８】
また、比較のため、経糸，緯糸ともに線状体の織物を製織した（比較例３）。
【００５９】
得られた織地の下側に、裏打ち材として、エチレン−酢酸ビニル樹脂発泡体シート（発泡倍率１３倍、厚み３mm）をエポキシ系接着剤で貼り合わせた後、２ｍ角に切断し、敷物とした。この敷物を敷き詰めた上でベタ付き性を評価した。
【００６０】
［敷物の表面でのベタ付き感］
２０代、３０代、４０代、５０代の各年代層の女性２人づつ計８名が素足で敷物の上を歩き、ベタ付き感を評価する。
【００６１】
【表３】
2006183161.tif 000005
【００６２】
本発明の交織織地を用いた敷物は、ベト付き感がなく、天然畳や繊維製カーペットと同様、肌に対する感触が良好なものであった。
【産業上の利用可能性】
【００６３】
本発明の交織織地は、人工畳用の畳表材、敷物の表面材のようなインテリア材として、特に有用である。
【図面の簡単な説明】
【００６４】
【図１】本発明において経糸として用いる線状体の横断面図である。
【図２】本発明において経糸として用いる線状体の製造工程の一例を示す工程概略図である。
【図３】本発明の交織織地の一例を示す平面図である。
【図４】本発明の交織織地の他の一例を示す平面図である。
【図５】人工イ草を用いた畳表の平面図である。
【符号の説明】
【００６５】
１．内部芯材層
２．被膜樹脂層
３．線状体
１１．内部芯材層用糸条のパッケージ
１２．樹脂溶融押出機
１３．口金
１４．冷却槽
１５．延伸槽
１６．アニル炉
２１．経糸（線状体）
２２．緯糸（太繊度糸条）
３２．緯糸（イ草）
【図１】
2006183161.tif 000006
【図２】
2006183161.tif 000007
【図５】
2006183161.tif 000008
【図３】
2006183161.tif 000009
【図４】
2006183161.tif 000010